(57)【要約】【課題】高腐食性のプロピレンカーボネート塩を主成分とする電解液などに対する耐食性に優れた角形電池用容器を提供する。【解決手段】側面無継目の角形胴部の両端開口部にネック部及びフランジを形成し、角形胴部の両端開口部に天蓋と底蓋を二重巻き締めした電池用容器であって、角形胴部、天蓋および底蓋の少なくとも内面に、以下の二軸延伸したポリエステルフィルムをラミネートしたアルミニウム板からなることを特徴とする。ここで、二軸延伸したポリエステルフィルムは、５≧ＩＡ／ＩＢ≧１を満足するＸ線回折強度比を有し、ＩＡ はポリエステルフィルム表面に平行な、面間隔約０．３４ｎｍ（ＣｕＫαＸ線回折角が２４°から２８°）の回折面によるＸ線回折強度であり、ＩＢ はポリエステルフィルム表面に平行な、面間隔約０．３９ｎｍ（ＣｕＫαＸ線回折角が２１．５°から２４°）の回折面によるＸ線回折強度を示す。【選択図】  図１
2006324059.tif 000002
【特許請求の範囲】
【請求項１】
側面無継目の角形胴部の両端開口部にネッキング・フランジング加工を施してネック部及びフランジを形成し、該角形胴部の両端開口部に天蓋と底蓋を二重巻き締めした電池用容器であって、該角形胴部、該天蓋および該底蓋の少なくとも内面に、以下の二軸延伸したポリエステルフィルムをラミネートしたアルミニウム板からなることを特徴とする角形電池用容器。
二軸延伸したポリエステルフィルム：
５≧ＩＡ／ＩＢ≧１
を満足するＸ線回折強度比を有し、ＩＡ はポリエステルフィルム表面に平行な、面間隔約０．３４ｎｍ（ＣｕＫαＸ線回折角が２４°から２８°）の回折面によるＸ線回折強度であり、ＩＢ はポリエステルフィルム表面に平行な、面間隔約０．３９ｎｍ（ＣｕＫαＸ線回折角が２１．５°から２４°）の回折面によるＸ線回折強度を示す。
【請求項２】
前記側面無継目の角形胴部は、円形ブランクを深絞り成形した有底円形缶の底部を切断した側面無継目の円筒を角形に変形して、両端開口部をネッキング・フランジング加工を施した後、該角形胴部を周回するように複数本のビードを形成したものであることを特徴とする請求項１に記載の角形電池用容器。
【請求項３】
前記側面無継目の角形胴部の両端開口部に二重巻き締めした天蓋及び底蓋の中央部に貫通孔を設け、該貫通孔に絶縁体を介して電極が取り付けられていることを特徴とする請求項１又は２に記載の角形電池用容器。
【発明の詳細な説明】
【技術分野】
【０００１】
本発明は、耐電解液腐食性に優れた角形電池用容器に関し、より詳しくは、電池内容物が高腐食性の電解液である場合にも優れた耐食性を示す、少なくとも内面に二軸延伸したポリエステルフィルムをラミネートしたアルミニウム板からなる角形電池用容器に関する。
【背景技術】
【０００２】
従来、特許文献１に示すように、二次蓄電池や電解コンデンサなどに用いられている角形の金属容器は、一般にアルミニウム板を円盤状に打ち抜きブランクとし、ＤＩ成形等の加工法により缶胴部を形成し、さらに、缶胴部の上部の開口部に天蓋を重ねて巻き締めて封止している。
このような角形缶における封止方法は、缶詰や飲料缶などにおいて使用されている二重巻き締め法が用いられており、この二重巻き締め法による封止手段は、長期間にわたる信頼性が蓄積されていて、安価でしかも高速かつ生産性に優れているという特徴を有する。
このような金属容器としての素材に、予め金属板に樹脂をラミネートした樹脂被覆アルミニウム板が用いられているが、車載される電池用容器は多数の小型金属容器を直列に接続し、所定の電圧を得る特殊な構造になっている。
また、電池の積載効率を上げるために、容器の形状は角形状となっており、コーナー部のＲ値（半径）は１０ｍｍ以下と小さく成形され、特にコーナー部において、缶胴部と共に蓋についても加工量が大きい。
一方、上記のような金属容器には、電池内容物として高腐食性のプロピレンカーボネート塩を主成分とする電解液などが封入されているが、このような高腐食性の容器材として、一般に用いられている樹脂被覆アルミニウム板で形成された容器を用いると、電解液の浸食により、加工量の大きい部分の被覆樹脂が剥離されやすいという問題があった。
さらに、二重巻き締めにより缶胴の開口部に蓋を取り付ける場合は、開口部を外側に折り曲げてフランジを形成しなければならず、しかも、角形缶の場合においては四隅のコーナー部の変形量が特に大きくなり、コーナー部が腐食されやすいという問題もあった。
【特許文献１】特開２００２−３４３３１０号公報
【発明の開示】
【発明が解決しようとする課題】
【０００３】
本発明は、上記のような問題点に鑑みてなされたものであって、高腐食性のプロピレンカーボネート塩を主成分とする電解液などに対する耐食性に優れた角形電池用容器を提供することを目的とするものである。
特に側面無継目の角形胴部の両端開口部にネッキング・フランジング加工を施して、天蓋及び底蓋を二重巻き締めして取り付けた場合において、角形電池用容器の四隅コーナー部に対しても優れた耐食性を有する角形電池用容器を提供することを目的とするものである。
【課題を解決するための手段】
【０００４】
本発明者等は、電池内容物に対する耐食性に優れた電池用容器を開発すべく種々の実験研究を行い、本発明の角形電池用容器が前記目的を達成し得ることを見出した。
すなわち、本発明の請求項１の角形電池用容器は、側面無継目の角形胴部の両端開口部にネッキング・フランジング加工を施してネック部及びフランジを形成し、該角形胴部の両端開口部に天蓋と底蓋を二重巻き締めした電池用容器であって、該角形胴部、該天蓋および該底蓋の少なくとも内面に、以下の二軸延伸したポリエステルフィルムをラミネートしたアルミニウム板からなることを特徴とする。
二軸延伸したポリエステルフィルム：
５≧ＩＡ／ＩＢ≧１
を満足するＸ線回折強度比を有し、ＩＡ はポリエステルフィルム表面に平行な、面間隔約０．３４ｎｍ（ＣｕＫαＸ線回折角が２４°から２８°）の回折面によるＸ線回折強度であり、ＩＢ はポリエステルフィルム表面に平行な、面間隔約０．３９ｎｍ（ＣｕＫαＸ線回折角が２１．５°から２４°）の回折面によるＸ線回折強度を示す。
請求項２の角形電池用容器は、請求項１において、前記側面無継目の角形胴部は、円形ブランクを深絞り成形した有底円形缶の底部を切断した側面無継目の円筒を角形に変形して、両端開口部をネッキング・フランジング加工を施した後、該角形胴部を周回するように複数本のビードを形成したものであることを特徴とする。
請求項３の角形電池用容器は、請求項１又は２において、前記側面無継目の角形胴部の両端開口部に二重巻き締めした天蓋及び底蓋の中央部に貫通孔を設け、該貫通孔に絶縁体を介して電極が取り付けられていることを特徴とする。
【発明の効果】
【０００５】
本発明の請求項１の角形電池用容器は、ポリエステルフィルムを二軸延伸したポリエステルフィルムとし、この二軸延伸フィルムを、所定条件で測定した場合のＸ線回折強度比ＩＡ／ＩＢ  を５≧ＩＡ／ＩＢ≧１を満足する範囲内に規定したことで、腐食性液体（電解液）に対し容器内面のポリエステル樹脂フィルムの劣化防止に優れ、電池用容器として優れている。
請求項２の角形電池用容器は、角形胴部を周回するように複数本のビードが形成されているので、ビードにより容器の剛性が増し、容器強度（内圧や外圧による変形に対する強度、落下強度など）が向上しているばかりでなく、ビードは容器の表面積を増大し熱放散性を高め、電池寿命、樹脂フィルムの容器への密着力劣化を抑制することができる。
また、電池用容器を多数配置した場合、隣接するビードの谷の部位では非接触の空隙が出来、空気の対流が可能となるので熱放散が効率的に行われる。
請求項３の角形電池用容器は、角形胴部の両端開口部に、二重巻締めした天蓋及び底蓋の双方への電極の取り付けにおいて、中央部に貫通孔に絶縁体を介しているから、電極を容器と確実に絶縁することができる。
【発明を実施するための最良の形態】
【０００６】
以下、本発明の角形電池用容器について詳細に説明する。
図１は、本発明の角形電池容器の斜視図である。図１において、角形電池容器は、側面無継目の角形胴部１の両端開口部に、天蓋２及び底蓋３を、天蓋二重巻締め部２ａ及び底蓋二重巻締め部３ａで取り付けられている。図２は、本発明の角形電池用容器を形成する素材を説明する断面図である。本発明の角形電池用容器は、電解液に対する耐食性を増すために、角形胴部１、天蓋２および底蓋３の少なくとも内面に、特定のＸ線回折強度比を有する二軸延伸したポリエステルフィルム１２をラミネートしたアルミニウム板から形成されてなる。
樹脂被覆アルミニウム板は、図２（a）に示すように、基材であるアルミニウム板１０の両面は、ポリエステルフィルムをラミネートしたときの密着性を向上させるために後述する表面処理層１１が施されていることが望ましく、その表面処理層１１の上に図２（ｂ）に示すように後述する樹脂フィルム１２がラミネートされている。
【０００７】
以下、基材となるアルミニウム板１０、表面処理層１１、樹脂フィルム１２及びフィルムラミネート法について詳しく説明する。
（アルミニウム板）
本発明の角形電池用容器の角形胴部１や天蓋２、底蓋３の基材となるアルミニウム板１０としては、各種アルミ材、例えばＪＩＳ４０００に記載されている３０００番台、５０００番台、６０００番台の合金が挙げられるが、中でも３０００番台のものが好ましく用いられる。
【０００８】
以下、アルミニウム板の組成について説明する。
Ｍｎは、アルミニウムの再結晶温度を高め、化合物として晶出状態を変化させて缶の強度や耐食性などを向上させることから、１．０〜１．５％（％は重量（ｗｔ）基準、以下同様）添加することが好ましい。Ｍｎの添加量が１．０％未満であると缶の強度や耐食性が十分に得られず、一方、Ｍｎの添加量が１．５％を超えると前記効果が飽和する上に、Ａｌ−Ｍｎ系、Ａｌ−Ｍｎ−Ｆｅ系晶出物が粗大化し、ネッキング加工及びフランジ成形性が低下する。
【０００９】
Ｃｕは、缶の強度向上や結晶微細化に効果があることから、０．０５〜０．２０％添加することが好ましい。Ｃｕの添加量が０．０５％未満であると容器の強度が十分に得られず、一方、Ｃｕの添加量が０．２０％を超えると粗大な晶出物が生成し、ネッキング加工及びフランジ成形性が低下する。
【００１０】
なお、Ｍｇは本発明においては特に規定するものではないが、角形胴部や蓋の強度、成形性、耐食性などを向上させることから、０．８〜５．０％の範囲で添加することが好ましい。Ｍｇの添加量が０．８％未満であると角形胴部や蓋の強度が十分に得られず、一方、Ｍｇの添加量が５．０％を超えるとネッキング加工及びフランジ成形性が低下し、フランジ割れ、しわなどが発生しやすくなる。
【００１１】
その他の成分として、本発明において特に規定するものとして以下の元素がある。
Ｓｉは、Ｍｇとの中間相を析出により缶体の強度、耐摩耗性などを向上させる効果があるが、０．６％以下とすることが好ましい。Ｓｉの添加量が０．６％を超えるとネッキング加工及びフランジ成形性が低下し、フランジ割れ、しわなどが発生しやすくなる。しかし、Ｓｉは地金や缶スクラップに含まれており、これを低減するには多大なコストを必要とし、一定量は許容せざるを得ない。
【００１２】
Ｆｅは、アルミニウム中のＭｎを化合物として晶出状態を変化させて缶の耐食性などを向上させるなどの効果があるが、０．７％以下とすることが好ましい。Ｆｅの添加量が０．７％を超えるとネッキング加工及びフランジ成形性が低下し、フランジ割れ、しわなどが発生しやすくなる。しかし、ＦｅもＳｉと同様、地金や缶スクラップに含まれており、これを低減するには多大なコストを必要とし、一定量は許容せざるを得ない。
Ｚｎは、缶の強度向上や晶出物微細化に効果があることから、一定量添加することが好ましい。しかし、Ｚｎの添加量が０．１０％を超えると粗大な晶出物が生成し、ネッキング加工及びフランジ成形性が低下する。
【００１３】
成形後の角形電池用容器としてのアルミニウム板の厚みは、容器強度、成形性の観点から、一般に０．１〜１．０ｍｍの範囲内にあるのがよいが、成形後の角形胴部側壁部の板厚（角形胴部側壁部の被覆樹脂を除いたアルミニウム最小板厚）は０．３ｍｍ以上であることが好ましい。角形胴部側壁部のアルミニウム最小板厚が０．３ｍｍ以下であると角形電池用容器の耐圧性が不足するからである。なお、角形電池用容器の耐圧性を増すために、図３に示すような角形胴部を周回するようにビードを形成することも好ましい。
【００１４】
（表面処理層）
アルミニウム板には、被覆樹脂との加工密着性を高めるため、その表面に表面処理を施すことが望ましい。このような表面処理としては、アルミニウム板を冷間圧延し、リン酸クロム処理、その他の有機・無機系の表面処理を浸漬またはスプレー処理で施すことができる。また、塗布型の表面処理も用いることができる。
アルミニウム板にリン酸クロム酸処理により処理皮膜を形成させる場合、ラミネートされる樹脂フィルムの加工密着性の観点から、クロム量は、トータルクロムとして５〜４０ｍｇ／ｍ２  が好ましく、１５〜３０ｍｇ／ｍ２  の範囲がより好ましい。
【００１５】
リン酸クロム処理等の表面処理を行わなかった場合には、樹脂フィルムの加工後の密着性が低下し、成形・洗浄後に剥離を生じることがある。金属及び酸化物を含んだトータルクロムの量が５ｍｇ／ｍ２  未満の場合にも、樹脂フィルムの加工密着性が低下し、剥離を生じる場合があり好ましくない。また、トータルクロムの量が４０ｍｇ／ｍ２  を超える場合には、経済的観点、凝集破壊発生による密着性低下などの観点から好ましくない。
一方、樹脂フィルムをラミネートしない側にリン酸クロム酸処理を行う場合にはトータルクロム量は、８ｍｇ／ｍ２  以下とする。外面トータルクロム量が８ｍｇ／ｍ２  を超えると色ムラを生じたり金属光沢色調が失われたりする。缶の外観色調として金属光沢は重要であるからである。
【００１６】
表面処理層１１の形成方法として一例を挙げると、リン酸クロム酸処理皮膜の形成は、それ自体公知の手段、例えば、アルミニウム板を、苛性ソーダで脱脂と若干のエッチングを行なった後、ＣｒＯ３：４ｇ/Ｌ、Ｈ３ＰＯ４：１２ｇ/Ｌ、Ｆ：０．６５ｇ／Ｌ、残りは水のような処理液に浸漬する化学処理により行われる。
【００１７】
（ラミネート樹脂フィルム）
本発明の角形電池用容器の少なくとも缶内面側には、表面処理を施したアルミニウム板上に樹脂フィルム１２が形成されている。樹脂フィルム１２としては、二軸延伸ポリエステルフィルムが挙げられ、二軸延伸ポリエステルフィムとしては、エチレンテレフタレート単位を主体とし、且つ他のエステル単位の少量を含む融点が２１０〜２５２℃の共重合ポリエチレンテレフタレート二軸延伸フィルムが好適である。この樹脂フィルムは、エチレンテレフタレート単位を主体とする共重合ポリエステルを、Ｔ−ダイ法やインフレーション製膜法でフィルムに成形し、このフィルムを延伸温度で、逐次或いは同時二軸延伸し、延伸後のフィルムを熱固定することにより製造され、次いでアルミニウム板にラミネートされるが、延伸フィルムの作成及びラミネートに際し、前記特性が下記の範囲となるように諸条件をコントロールする。
【００１８】
すなわち、本発明における二軸延伸ポリエステルフィルムは、Ｘ線回折強度比ＩＡ／ＩＢ  が、５≧ＩＡ／ＩＢ≧１を満足するようにする。
ここで、ＩＡ はポリエステルフィルム表面に平行な、面間隔約０．３４ｎｍ（ＣｕＫαＸ線回折角が２４°から２８°）の回折面によるＸ線回折強度であり、ＩＢ はポリエステルフィルム表面に平行な、面間隔約０．３９ｎｍ（ＣｕＫαＸ線回折角が２１．５°から２４°）の回折面によるＸ線回折強度である。
【００１９】
（ＩＡ／ＩＢ  の測定）
本発明において、二軸延伸ポリエステルフィルムのＩＡ／ＩＢ  は、Ｘ線ディフラクトメータを用い、下記のようにして測定する。測定条件として、Ｘ線管球（ターゲット）は銅（波長λ＝０．１５４２ｎｍ）を使用し、管電圧、管電流は３０ｋＶ−１００ｍＡ程度で、面間隔約０．３９ｎｍ（２θが２２．５゜付近）の回折ピークと面間隔約０．３４ｎｍ（２θが２６゜付近）の回折ピークが分離できるようにスリット幅が角度にして０．１゜以下の受光スリットを選択し、回折角２θに対しＸ線の入射角と反射角がそれぞれθであり、かつ、入射Ｘ線と回折Ｘ線がフィルム面法線に対して対称になるように試料を取り付け、入射角θと反射角θが常に等しくなるように保ちながら、回折角２θを２０〜３０゜間走査し、Ｘ線回折スペクトルを測定する。
【００２０】
図４に、上記のように測定したＸ線回折スペクトルを示す。ＩＡ  は、ポリエステルフィルム表面に平行な、面間隔約０．３４ｎｍ（ＣｕＫαＸ線回折角２θが２４゜から２８°）の回折面によるＸ線回折の強度（ピーク値）であり、ＩＢ  は、ポリエステルフィルム表面に平行な、面間隔約０．３９ｎｍ（ＣｕＫαＸ線回折角２θが２１．５゜から２４°）の回折面によるＸ線回折の強度（ピーク値）である。そして、ＩＡ  とＩＢ  の強度比を求めるが、図４のように、それぞれ２θ＝２４゜と２８゜、２θ＝２１．５゜と２４゜の各々の強度のところを直線（Ｕａ，Ｕｂ）で結びバックグラウンドとし、このバックグラウンドを引いた縦軸長さの比を、強度比ＩＡ／ＩＢ  の値とする。
【００２１】
本発明において、ポリエステルフィルムの強度比ＩＡ／ＩＢ  が、耐食性と密接に関連することは多くの実験による試行錯誤の結果見出されたものであり、ＩＡ／ＩＢ  が一定の基準を超えて高くなると、一種のポリエステルのフィブリル化による解裂が生じやくなり、加工後の容器や蓋面の耐食性を悪くすると考えられる。またＩＡ／ＩＢ  が一定の基準を超えて小さくなると、ポリエステルフィルムの配向結晶の熱安定性が低下し、加熱後の張り出し加工や折曲げ加工となる容器内面や蓋でポリエステル被膜にクラックが入り、耐食性が悪くなる。従って、本発明の電池用容器は、ＩＡ／ＩＢ  が一定の基準内にあることにより、容器の耐食性を向上させる。
【００２２】
ＩＡ／ＩＢ  のコントロールは以下のようにして行う。ＩＡ／ＩＢ  は、ポリエステルフィルムの樹脂組成及び融点、ポリエステルフィルムをアルミニウム板にラミネートする際のラミネート温度によってコントロールすることができる。例えば、ＩＡ／ＩＢ  は、ポリエステルフィルムの融点を高くすると大きくなり、また、ポリエステルフィルムをアルミニウム板にラミネートする際にラミネート温度を高くすると小さくすることができる。また、共重合ポリエチレンテレフタレート二軸延伸フィルムを使用することによって、Ｘ線回折強度比をより低くすることが可能である。
なお、ポリエステルフィルムの延伸においては、８０〜１１０℃の温度で、面積延伸倍率が２．５〜１６．０、特に４．０〜１４．０となる範囲から、ポリエステルの樹脂組成や他の条件との関連で、ＩＡ／ＩＢ  が、５≧ＩＡ／ＩＢ≧１の範囲となる延伸倍率を選ぶ。
また、フィルムの熱固定は、１３０〜２４０℃、特に１５０〜２３０℃の範囲から、やはり他の条件との関連で、ＩＡ／ＩＢが、５≧ＩＡ／ＩＢ≧１の範囲となる熱固定温度を選ぶ。
【００２３】
（ポリエチレンテレフタレートフィルム）
本発明のポリエステルフィルムとして好適に用いられるポリエチレンテレフタレートフィルムは、共重合ポリエステル中の二塩基酸成分の７０モル％以上、特に７５モル％以上がテレフタル酸成分から成り、ジオール成分の７０モル％以上、特に７５モル％以上がエチレングリコールから成り、二塩基酸成分及び／又はジオール成分の１〜３０モル％、特に５〜２５モル％がテレフタル酸以外の二塩基酸成分及び／又はエチレングリコール以外のジオール成分から成ることが好ましい。
テレフタル酸以外の二塩基酸としては、イソフタル酸、フタル酸、ナフタレンジカルボン酸等の芳香族ジカルボン酸：シロクヘキサンジカルボン酸等の脂環族ジカルボン酸；コハク酸、アジピン酸、セバチン酸、ドデカンジオン酸等の脂肪族ジカルボン酸：の１種又は２種以上の組合せが挙げられ、エチレングリコール以外のジオール成分としては、プロピレングリコール、１，４−ブタンジオール、ジエチレングリコール、１，６−ヘキシレングリコール、シクロヘキサンジメタノール、ビスフェノールＡのエチレンオキサイド付加物等の１種又は２種以上が挙げられる。
これらのコモノマーの組合せは、共重合ポリエステルの融点を前記範囲とするものでなければならない。
用いるコポリエステルは、フィルムを形成するに足る分子量を有するべきであり、このためには固有粘度（Ｉ．Ｖ．）が０．５５〜１．９ｄｌ／ｇ、特に０．６５〜１．４ｄｌ／ｇの範囲にあるものが望ましい。
コポリエステルフィルムは、二軸延伸されていることが重要である。二軸延伸の程度は、偏光蛍光法、複屈折法、密度勾配管法密度等でも確認することができる。
【００２４】
（フィルム厚み）
ポリエステルフィルムの厚みは、腐食成分に体するバリヤー性と加工性との兼ね合いから、８〜５０μｍ、特に１２〜４０μｍの厚みを有することが望ましい。この二軸延伸ポリエステルフィルムには、それ自体公知のフィルム用配合剤、例えば非晶質シリカ等のアンチブロッキング剤、カーボンブラック（黒色）等の顔料、各種帯電防止剤、滑剤等を公知の処方に従って配合することができる。
【００２５】
（ラミネート）
ラミネートに際してはラミネートされるフィルムが結晶化温度域を通過する時間を可及的に短かくし、好ましくはこの温度域を１０秒以内、特に５秒以内で通過するようにする。このために、ラミネートに際してアルミ素材のみを加熱し、フィルムラミネート後直ちに樹脂被覆アルミニウム板を強制冷却するようにする。冷却には、冷風、冷水との直接的な接触や強制冷却された冷却ローラの圧接が用いられる。このラミネートに際してフィルムを融点近傍の温度に加熱し、ラミネート後急冷を行えば、結晶配向度を緩和させることが可能となる。
【００２６】
（接着プライマー）
ポリエステルフィルムとアルミニウム板との間に、接着プライマーを介在させることができるが、アルミニウム板とフィルムとの両方に優れた接着性を示すものが好ましい。密着性と耐食性とに優れたプライマーの代表的なものは、種々のフェノール類とホルムアルデヒドから誘導されるレゾール型フェノールアルデヒド樹脂と、ビスフェノール型エポキシ樹脂とから成るフェノール−エポキシ系プライマーであり、特にフェノール樹脂とエポキシ樹脂とを５０：５０〜５：９５重量比、特に４０：６０〜１０：９０の重量比で含有するプライマーである。接着プライマー層は、一般に０．３〜５μｍの厚みに設けるのがよい。
【００２７】
（樹脂被覆アルミニウム板の製造）
以下、樹脂被覆アルミニウム板の製造方法を説明する。アルミニウム板への樹脂フィルムのラミネートは、前記二軸延伸ポリエステルフィルムとアルミニウム板とを、フィルムのアルミニウム板に接する表層部のみが溶融される条件で圧着してラミネートを行う。例えば、アルミニウム板を二軸延伸ポリエステルフィルムの融点以上の温度に予じめ加熱しておき、ラミネート後直ちに樹脂被覆アルミニウム板を急冷する。また、二軸延伸ポリエステルフィルムとアルミニウム板とを、これらの何れかに設けられた接着プライマー層を介して圧着しラミネートを行うこともできる。
【００２８】
（角形電池用容器の製造）
次に、前述した樹脂被覆アルミニウム板を本発明の角形電池用容器へ成形する工程を説明する。なお、図５〜図６に説明する各工程図には、上側に平面図、下側に縦断面図を示す。
（角形胴部の製造）
電池用容器の側面に継目のない側面無継目の角形胴部は、樹脂被覆アルミニウム板を円形に打ち抜いてブランクとして、以下のような方法により製造される。
（カッピング−絞り缶）
第１工程は、円形のブランクを深絞りする工程であり、缶底１ａ、缶胴Ｄ１を有する有底円形缶Ｋに成形する。有底円形缶Ｋの上端開口部には、円形ブランク外縁が開口周縁１ｃとして残っている。本工程での深絞りは、１回で絞る方法のみでなく、絞り−再絞り法など連続して絞り成形を行う方法も適用できる。
第２工程は、トリミング工程であり、有底円形缶Ｋの上端の開口部周縁１ｃと缶底１ａとを切断し、缶胴Ｄ１から切り離す。缶胴Ｄ１は両端が完全に開口した側面無継目の円筒Ｄ２となる。
【００２９】
第３工程は、リフォーム工程であり、側面無継目の円筒Ｄ２を、円筒状の胴断面から角形状の胴断面に変形する工程である。角形へのリフォームする機構の原理を図７に示す。図７（ａ）は、円筒Ｄ２の内面周囲に等間隔に接触するように配設された４本のリフォーム用丸ロッド２０を、図７（ｂ）に示すように対角線方向（矢印Ａの４方向）に拡大移動させて、側面無継目の円筒Ｄ２を角形をした角形胴部１にリフォームする。
なお、図７に示したリフォーム機構は４本の丸ロッドを用いて拡大する一例であるが、その他の方法として、円筒Ｄ２内に分割金型を配置し拡大する機構とすることもでき、本発明ではその方式を限定するものではない。
第４工程は、ネッキング工程であり、角形胴部１の両端外部に金型を押し当て両端開口部の周囲を狭めて角形胴部１の内側に変形させたネック部１ｎを形成する。
このように角形胴部１の開口部を狭める目的は、最終工程で天蓋、底蓋を二重巻締めしたときの二重巻締め部外寸法を、角形胴部１の外寸法と同一か、やや小さめにするためである。二重巻締め部の外寸法を角形胴部１の外寸法と同一かやや小さめにすることにより、角形電池用容器を多数個並置したときに、隣り合う容器の間で無駄な空隙を作らないで済み配置における体積効率を高めることができる。
【００３０】
次に、図６に示す第５工程は、フランジング工程であり、ネッキング工程で狭められた両端ネック部１ｎを、開口部全周にわたり外方に広げてフランジ１ｆを形成する。このフランジ１ｆは、天蓋及び底蓋を取り付ける二重巻締めにおいて角形胴部１の端部巻締め代となる。
第６工程は、所望により形成するビード加工工程であり、角形胴部１を周回するように凹凸のあるビード１ｂを形成する。ビード１ｂは角形胴部１の変形強度を著しく高め、さらに胴部外表面積を広くする効果があり角形電池用容器内で発生する熱を外部に放散しやすくする効果もある。
また、角形電池用容器として水平方向に多数個並置したときに、隣り合う容器の間でビード１ｂの凹凸により空隙ができるため空気の対流が生じ、熱の放散を促進する効果がある。
電池は、クリーンエネルギー車の回生／加速アシスト駆動用として、パワー増大化（大電流）が進んでおり、適用される容器に対しても放熱に対する要求が高まっている。
容器の温度の上昇は、アルミニウム板に積層した樹脂フィルムの軟化および密着性劣化を促進する。
したがって、このように放熱効率を高めることは、電池容器に限らず各種の電気機器用ケースとしての要求を満たすものである。
【００３１】
第７工程は、角形胴部１に天蓋２及び底蓋３を取り付ける工程であり、底蓋３を二重巻締めして発電要素を充填した後に、天蓋２を二重巻締めして封口して本発明の角形電池用容器を完成する。
図８に二重巻締め前後の二重巻締め部の断面構造を拡大して示す。まず、図８（ａ）のように角形胴部１の開口部フランジ１ｆに天蓋２のカーリング部２ｃを合致させて配置する。なお、カーリング部２ｃの内面全周には、封口部の密封性及び絶縁性を確保するため有機コンパウンド２ｂが塗布されている。図８（ｂ）に示す二重巻締め工程では、角形胴部１に天蓋２を被せた状態で、回転ロール４０ａで缶体を回転させながらカーリング部２ｃの外周から巻締めロール４０ｂにより加圧して、天蓋カーリング部２ｃとフランジ１ｆを重ねた状態で内方に巻締めて二重巻締め部２ａ，３ａを形成する。
【００３２】
有機コンパウンド２ｂは、ゴム状の弾力を有する絶縁性の材料で、従来から二重巻締め部などの密封性を向上させるために使用されている公知の材料が用いられる。例えば、スチレンブタジエンゴム、エチレンプロピレンゴム、ポリイソプレンゴムやポリアミド系樹脂、ポリオレフィン系樹脂の一種あるいは所要の希釈剤、硬化剤などをブレンドしたものが用いられる。
【００３３】
図９、図１０は、上記のようにして形成された角形電池用容器に絶縁体及びリード線を取り付けたそれぞれ斜視図及び概略断面図である。角形電池用容器内部に充填された発電要素３０の上下部からリード線（３０ａ、３０ｂ）が、天蓋及び底蓋に設けられた上下の電極５ａ、５ｂにそれぞれ導かれている。上下の電極５ａ、５ｂは、天蓋２及び底蓋３の中央部に貫通孔を設け、容器と電気絶縁するためその貫通孔に嵌入された環状の絶縁体４を介して天蓋２及び底蓋３に取り付けられている。
なお、図１０の波線で示すように、容器を縦方向に直列させて連結できるように、上部の電極５ａの外形は雌型、下部の電極ｂの外形は雄型としている。
【００３４】
（蓋の製造）
なお、上記した天蓋及び底蓋は以下のようにして製造する。先ず、樹脂被覆アルミニウム板を矩形板の形にプレスで打抜き、所望の蓋形状に成形すると共に、金型を用いて、中央部に凹部と貫通孔を形成して天蓋及び底蓋とする。
【実施例】
【００３５】
以下、実施例により本発明をさらに詳しく説明するが、これらの説明は実施例の説明のためのものであり、いかなる意味においても以下の例に限定されるものではない。
（実施例１）
板厚０．５ｍｍのアルミニウム板（３００３−Ｈ１４）を用いた。組成は、Ｍｎ：１．１重量％、Ｃｕ：０．１９重量％、Ｓｉ：０．３０重量％、Ｆｅ：０．４３重量％、残部がＡｌであった。
このアルミニウム板の表面に、金属クロム換算で、クロム量が２０ｍｇ／ｍ２となるリン酸クロム酸処理を施して基板とした。この基板の片面に、共重合成分としてイソフタル酸量が１０モル％を含むポリエチレンテレフタレート／イソフタレート（ＰＥＴ／Ｉ）共重合樹脂の二軸延伸フィルム（３０μｍ厚）を、２４５℃の温度でラミネートし、樹脂被覆アルミニウム板を製造した。このフィルムは、融点が２４０℃で、ＩＡ／ＩＢ  のＸ線回折強度比は５．０であった。
上記のようにして得た樹脂被覆アルミニウム板を円形ブランクに打ち抜き、その後、絞り成形を行い、開口端耳部及び底のトリミングの後、内部にエキスパンダーを挿入してエクスパンド加工を行って拡径、缶側壁にビード加工、ネッキング・フランジ加工して、角形電池用の角形胴部に変形させて、両端開口部に天蓋及び底蓋を二重巻き締めして取り付け、樹脂を容器内面に被覆した電池用容器を製造した。
【００３６】
（実施例２）
実施例１で用いた基板表面に、融点の異なる二軸延伸フィルム（３０μｍ厚）を２３０℃の温度でラミネートした以外は、実施例１と同様である。このフィルムは、融点が２３０℃で、ＩＡ／ＩＢ  のＸ線回折強度比は４．０であった。
（実施例３）
実施例１で用いた基板表面に、融点の異なる二軸延伸フィルム（３０μｍ厚）を２３５℃の温度でラミネートした以外は、実施例１と同様である。このフィルムは、融点が２３０℃で、ＩＡ／ＩＢ  のＸ線回折強度比は３．５であった。
（実施例４）
実施例１で用いた基板表面に、融点の異なる二軸延伸フィルム（３０μｍ厚）を２４０℃の温度でラミネートした以外は、実施例１と同様である。このフィルムは、融点が２３０℃で、ＩＡ／ＩＢ  のＸ線回折強度比は２．０であった。
（実施例５）
実施例１で用いた基板表面に、融点の異なる二軸延伸フィルム（３０μｍ厚）を２５０℃の温度でラミネートした以外は、実施例１と同様である。このフィルムは、融点が２３０℃で、ＩＡ／ＩＢ  のＸ線回折強度比は１．０であった。
【００３７】
（比較例１）
実施例１と同様の基板の片面に、共重合成分としてイソフタル酸量が１０モル％を含むポリエチレンテレフタレート／イソフタレート（ＰＥＴ／Ｉ）共重合樹脂の無配向フィルム（３０μｍ厚）を、２１０℃の温度でラミネートし、樹脂被覆アルミニウム板を製造した。このフィルムは、融点が２１０で、ＩＡ  及びＩＢ  のピークは検出できなかった。上記のようにして得た樹脂被覆アルミニウム板を実施例１と同様の成形加工を行い、実施例１と同様の電池用容器を製造した。
（比較例２）
比較例１で用いた基板表面に、融点の異なる二軸延伸フィルム（３０μｍ厚）を２４０℃の温度でラミネートした以外は、比較例１と同様である。このフィルムは、融点が２４０℃で、ＩＡ／ＩＢ  のＸ線回折強度比は６．０であった。
（比較例３）
比較例１で用いた基板表面に、ポリエチレンテレフタレート（ＰＥＴ）の二軸延伸フィルム（３０μｍ厚）を２６０℃の温度でラミネートした以外は、比較例１と同様である。このフィルムは、融点が２５５℃で、ＩＡ／ＩＢ  のＸ線回折強度比は１０．０であった。
（比較例４）
比較例１で用いた基板表面に、融点の異なる二軸延伸フィルム（３０μｍ厚）を２６０℃の温度でラミネートした以外は、比較例１と同様である。このフィルムは、融点が２３０℃で、ＩＡ／ＩＢ  のＸ線回折強度比は０．５であった。
【００３８】
（評価方法）
上記のようにして製造した実施例及び比較例の角形電池用容器の内部にプロピレンカーボネート塩を主成分とした腐食性の電解液を充填し、８０℃で３０日間放置して耐食性の評価を行った（製品長期保存テストに相当する促進テスト）。なお、評価のための電池用容器は、天蓋及び底蓋に貫通孔を設けずに密封した。評価は各ｎ＝１０個実施した。
【００３９】
（評価結果）
これらの結果によると、実施例１〜５の角形電池用容器は、ＩＡ／ＩＢ  を１．０〜５．０の範囲としたことで、長期間の保存でも、容器内面の変色やフィルム浮きも見られず、耐食性評価で優れていた。また、容器の加工時においても、フィルム浮き（剥離）や白化は見られず、成形性においても優れていた。
一方、比較例１の無配向樹脂フィルムを用いた容器は、内面にフィルム浮きが見られ、いずれ内面フィルムが剥離するものと推測される。その他、比較例２〜４の容器も、容器加工時において、フィルム浮きや白化が見られ、耐食性が劣った。
なお、変色やフィルム浮きの評価は、製品長期保存テスト後、電解液を廃棄して容器内面を目視で観察した。それらの結果を表１に示す。
【００４０】
【表１】
2006324059.tif 000003
【産業上の利用可能性】
【００４１】
以上説明したように、本発明によれば、耐食性の高い角形電池用容器を安価なコストで提供することができる。また、角形胴部の両端開口部に二重巻き締めされた天蓋又は／及び下蓋に貫通孔を設け、該貫通孔に絶縁体を介して電極を取り付け、電池用容器とすることができる。
【図面の簡単な説明】
【００４２】
【図１】本発明の角形電池用容器の斜視図である。
【図２】本発明の角形電池用容器を形成する素材を説明する断面図である。
【図３】角形胴部を周回するビードが加工された側面無継目の胴部の両開口端に、天蓋及び底蓋を二重巻締めして取り付けた角形電池用容器の斜視図である。
【図４】Ｘ線ディフラクトメータを用いて測定した二軸延伸ポリエステルフィルムのＸ線回折スペクトルを示すグラフである。
【図５】本発明の角形電池用容器の製造工程を示す説明図である（第１〜４工程）。
【図６】本発明の角形電池用容器の製造工程を示す説明図である（第５〜７工程）。
【図７】角形胴部へのリフォーム機構の原理を示す説明図である。
【図８】二重巻締め前後の二重巻締め部の断面構造の拡大図である。
【図９】角形電池用容器に絶縁体及びリード線を取り付けた斜視図である。
【図１０】角形電池用容器に絶縁体及びリード線を取り付けた概略断面図である。
【符号の説明】
【００４３】
１      ・・・  角形胴部
１ａ    ・・・  缶底
１ｃ    ・・・  開口部周縁
１ｆ    ・・・  フランジ
１ｆｃ  ・・・  フランジコーナー部
１ｋ  ・・・  ネック部の基部
１ｎ    ・・・  ネック部
２      ・・・  天蓋
２ａ    ・・・  二重巻締め部（天蓋）
２ｂ    ・・・  有機コンパウンド
２ｃ    ・・・  カーリング部
３      ・・・  底蓋
３ａ    ・・・  二重巻締め部（底蓋）
１０    ・・・  アルミニウム板
１１    ・・・  表面処理層
１２    ・・・  樹脂フィルム
２０    ・・・  リフォーム用丸ロッド
４０ａ  ・・・  回転ロール
４０ｂ  ・・・  巻締めロール
Ｄ１  ・・・  缶胴
Ｄ２  ・・・  側面無継目の円筒
Ｋ  ・・・  有底円形缶
【図１】
2006324059.tif 000004
【図２】
2006324059.tif 000005
【図３】
2006324059.tif 000006
【図４】
2006324059.tif 000007
【図５】
2006324059.tif 000008
【図６】
2006324059.tif 000009
【図７】
2006324059.tif 000010
【図８】
2006324059.tif 000011
【図９】
2006324059.tif 000012
【図１０】
2006324059.tif 000013